(57)【特許請求の範囲】
【請求項１】
鋼板を、Ａｌ：４０〜７０mass％、Ｓｉ：０．６〜１５mass％を含有し、残部がＺｎおよび不可避的不純物からなり、且つＦｅ濃度が０．５mass％以下であるめっき浴組成を有し、めっき浴温が６００℃以下であるめっき浴において、めっき浴への鋼板の進入板温がめっき浴温＋２０℃以下となる条件で溶融めっきした後、めっき層が凝固しためっき鋼板を加熱処理する溶融Ａｌ−Ｚｎ系合金めっき鋼板の製造方法であって、
前記溶融めっき後のめっき鋼板の冷却過程では、めっき浴を出てから４５０℃までの温度域での平均冷却速度を５０℃／ｓ以上とし、
前記加熱処理では、めっき鋼板を１５０〜３００℃の温度域の温度Ｔ（℃）まで加熱した後、この温度Ｔ（℃）から８０℃までを下記（1）式で規定される冷却速度Ｃ（℃／ｈｒ）以下の平均冷却速度（℃／ｈｒ）で冷却することを特徴とする加工部耐食性に優れた溶融Ａｌ−Ｚｎ系合金めっき鋼板の製造方法。
Ｃ＝（Ｔ−８０）／１０    …（1）
【請求項２】
請求項１の製造方法で得られた溶融Ａｌ−Ｚｎ系合金めっき鋼板の表面に化成処理皮膜を形成することを特徴とする加工部耐食性に優れた化成処理鋼板の製造方法。
【請求項３】
請求項１の製造方法で得られた溶融Ａｌ−Ｚｎ系合金めっき鋼板の表面に化成処理皮膜を形成し、次いでその上層に単層または複層の塗膜を形成することを特徴とする加工部耐食性に優れた塗装鋼板の製造方法。
【発明の詳細な説明】
【技術分野】
【０００１】
この発明は、Ｚｎ−５５％Ａｌめっき鋼板に代表される溶融Ａｌ−Ｚｎ系合金めっき鋼板とその製造方法に関するものである。
【背景技術】
【０００２】
Ｚｎ−５５％Ａｌめっき鋼板に代表される溶融Ａｌ−Ｚｎ系合金めっき鋼板は、耐食性に優れているが、めっき層が純亜鉛めっき層などに比較して硬質であるため、めっき鋼板が曲げ加工を受けた場合、その加工部のめっき層にクラックが入りやすいという欠点がある。このように加工時の耐クラック性が悪いと、加工部の耐食性が劣化するという問題を生じる。この曲げ加工部の耐食性の劣化は、めっき鋼板、化成処理しためっき鋼板、めっき鋼板を下地にした塗装鋼板のいずれについても生じるため、大きな問題となっている。
このような問題を解決するための技術として、特許文献１〜３には、めっき鋼板に熱処理を施し、加工性を改善する技術が開示されている。
【先行技術文献】
【特許文献】
【０００３】
【特許文献１】特開２００２−３２２５７３号公報
【特許文献２】特開２００３−２１３３９５号公報
【特許文献３】特開２００６−７０３２６号公報
【発明の概要】
【発明が解決しようとする課題】
【０００４】
特許文献１〜３に示される技術を適用することにより、めっき鋼板の加工性を改善することができるが、その効果は必ずしも十分なものとは言えず、めっき層が軟質である純亜鉛めっき鋼板などに比較すると、めっき鋼板の加工度によっては依然としてクラックが発生し、十分な加工部耐食性が得られない場合がある。
【０００５】
したがって本発明の目的は、以上のような従来技術の課題を解決し、高い加工度で曲げ加工された場合でも優れた加工部耐食性が得られる溶融Ａｌ−Ｚｎ系合金めっき鋼板を提供することにある。
また、本発明の他の目的は、そのような加工部耐食性に優れた溶融Ａｌ−Ｚｎ系合金めっき鋼板を安定して製造することができる製造方法を提供することにある。
【課題を解決するための手段】
【０００６】
本発明者らは、上記課題を解決するために検討を重ねた結果、めっき層の伸び率を所定値以上とし、さらに好ましくは、めっき層のＡｌデンドライト部の硬度を所定値以下に抑えることにより、高い加工度で曲げ加工された場合でもクラックの発生が抑えられ、優れた加工部耐食性が得られることを見出した。また、このような加工部耐食性に優れためっき鋼板を得るには、めっき層が凝固しためっき鋼板を加熱処理する製法において、めっき直後の所定温度域での平均冷却速度を高めることが重要であることが判った。
【０００７】
本発明は、このような知見に基づきなされたもので、以下を要旨とするものである。
［1］鋼板表面にＡｌ：４０〜７０mass％、Ｓｉ：０．６〜１５mass％を含有し、残部がＺｎおよび不可避的不純物からなるめっき層を有し、
下記により定義されるめっき層の伸びが１５．０％以上であることを特徴とする加工部耐食性に優れた溶融Ａｌ−Ｚｎ系合金めっき鋼板。
伸び：  曲げ試験において、試験片を内側間隔ｎｔ（但し、ｔ：めっき鋼板の板厚、ｎ：小数部を含み得る数値）で１８０°曲げ加工した際に、下式で規定されるＥｌ（％）を曲げ加工部の外側表面の伸びとした場合、試験片の曲げ加工部の外側表面を１０倍ルーペで観察した時にクラックが認められない最小のｎ値のときの伸びＥｌ（％）。
Ｅｌ（％）＝(πt(n+2)-πt(n+1))/(π(n+1))*100
＝1/(n+1)*100
【０００８】
［2］上記［1］の溶融Ａｌ−Ｚｎ系合金めっき鋼板において、めっき層のＡｌデンドライト部の硬度が１５０Ｈｖ以下であることを特徴とする加工部耐食性に優れた溶融Ａｌ−Ｚｎ系合金めっき鋼板。
［3］上記［1］または［2］の溶融Ａｌ−Ｚｎ系合金めっき鋼板において、めっき層の厚さが１０〜３０μｍであることを特徴とする加工部耐食性に優れた溶融Ａｌ−Ｚｎ系合金めっき鋼板。
【０００９】
［4］鋼板をＡｌ：４０〜７０mass％、Ｓｉ：０．６〜１５mass％を含有し、残部がＺｎおよび不可避的不純物からなるめっき浴で溶融めっきした後、めっき層が凝固しためっき鋼板を加熱処理する溶融Ａｌ−Ｚｎ系合金めっき鋼板の製造方法であって、
前記溶融めっき後のめっき鋼板の冷却過程では、めっき浴を出てから４５０℃までの温度域での平均冷却速度を１２℃／ｓ以上とし、
前記加熱処理では、めっき鋼板を１００〜３００℃の温度域の温度Ｔ（℃）まで加熱した後、この温度Ｔ（℃）から８０℃までを下記（1）式で規定される冷却速度Ｃ（℃／ｈｒ）以下の平均冷却速度（℃／ｈｒ）で冷却することを特徴とする加工部耐食性に優れた溶融Ａｌ−Ｚｎ系合金めっき鋼板の製造方法。
Ｃ＝（Ｔ−８０）／１０    …（1）
【００１０】
［5］上記［4］の製造方法において、めっき浴温が６００℃以下であることを特徴とする加工部耐食性に優れた溶融Ａｌ−Ｚｎ系合金めっき鋼板の製造方法。
［6］上記［4］または［5］の製造方法において、めっき浴への鋼板の進入板温がめっき浴温＋２０℃以下であることを特徴とする加工部耐食性に優れた溶融Ａｌ−Ｚｎ系合金めっき鋼板の製造方法。
［7］上記［4］〜［6］のいずれかの製造方法において、めっき浴中のＦｅ濃度が０．５mass％以下であることを特徴とする加工部耐食性に優れた溶融Ａｌ−Ｚｎ系合金めっき鋼板の製造方法。
【００１１】
［8］上記［1］〜［3］のいずれかの溶融Ａｌ−Ｚｎ系合金めっき鋼板の表面に化成処理皮膜を有することを特徴とする加工部耐食性に優れた化成処理鋼板。
［9］上記［1］〜［3］のいずれかの溶融Ａｌ−Ｚｎ系合金めっき鋼板の表面に化成処理皮膜を有し、その上層に単層または複層の塗膜を有することを特徴とする加工部耐食性に優れた塗装鋼板。
［10］上記［4］〜［7］のいずれかの製造方法で得られた溶融Ａｌ−Ｚｎ系合金めっき鋼板の表面に化成処理皮膜を形成することを特徴とする加工部耐食性に優れた化成処理鋼板の製造方法。
［11］上記［4］〜［7］のいずれかの製造方法で得られた溶融Ａｌ−Ｚｎ系合金めっき鋼板の表面に化成処理皮膜を形成し、次いでその上層に単層または複層の塗膜を形成することを特徴とする加工部耐食性に優れた塗装鋼板の製造方法。
【発明の効果】
【００１２】
本発明の溶融Ａｌ−Ｚｎ系合金めっき鋼板は、高い加工度で曲げ加工された場合でも曲げ加工部でのクラックの発生が抑えられ、優れた加工部耐食性が得られる。
また、本発明の製造方法によれば、そのような加工部耐食性に優れた溶融Ａｌ−Ｚｎ系合金めっき鋼板を安定して製造することができる。
【図面の簡単な説明】
【００１３】
【図１】曲げ試験による曲げ加工部の外側表面の伸びの求め方を示す説明図
【図２】実施例において行った日本自動車規格の複合サイクル試験（ＪＡＳＯ−ＣＣＴ）の工程を示す説明図
【発明を実施するための形態】
【００１４】
本発明の溶融Ａｌ−Ｚｎ系合金めっき鋼板は、鋼板表面にＡｌ：４０〜７０mass％、Ｓｉ：０．６〜１５mass％を含有し、残部がＺｎおよび不可避的不純物からなるめっき層を有する。
めっき層中のＡｌ含有量が４０mass％未満では、Ａｌによる耐食性の向上効果が十分に得られない。一方、Ａｌ含有量が７０mass％を超えるとＺｎが不足するため、Ｚｎによる犠牲防食能が低下する。
また、めっき層中のＳｉ含有量が０．６mass％未満では、Ｓｉ添加による界面合金層の生成抑制効果が十分に得られないため、加工性が劣化する。一方、Ｓｉ含有量が１５mass％を超えた場合も耐食性が劣化する。
【００１５】
また、めっき層は、さらに、溶融Ａｌ−Ｚｎ系合金めっきにおける腐食生成物の安定元素として知られている、Ｃｒ、Ｎｉ、Ｃｏ、Ｍｎ、Ｃａ、Ｖ、Ｔｉ、Ｂ、Ｍｏ、Ｓｎ、Ｚｒ、Ｓｒ、Ｌｉ、Ａｇなどの中から選ばれる１種以上を、各元素１mass％未満の含有量で含むことができる。これら元素の各含有量が１mass％未満であれば、本発明の効果を阻害せず且つ腐食生成物安定効果によりさらなる耐食性向上が期待できる。
なお、めっき層には、めっき処理中にめっき浴と下地鋼板との反応によってめっき層中に取り込まれる下地鋼板成分や、めっき浴中の不可避的不純物（めっき浴中に溶けた下地鋼板成分や、めっき浴を建浴する際に使用するインゴット中に含有されている不可避的不純物など）が含まれる。めっき処理中に下地鋼板成分がめっき層中に取り込まれることにより、めっき層中にＦｅが数mass％程度含まれることがある。めっき浴中の不可避的不純物の種類は、例えば、下地鋼板成分としては、Ｆｅ、Ｍｎ、Ｐ、Ｓ、Ｃ、Ｎｂ、Ｔｉ、Ｂなどが挙げられる。また、インゴット中の不純物としては、Ｆｅ、Ｐｂ、Ｓｂ、Ｃｄ、Ａｓ、Ｇａ、Ｖなどが挙げられる。なお、めっき層中のＦｅについては、下地鋼板から取り込まれるものと、めっき浴中にあるものとを区別して定量することはできない。めっき層中の不可避的不純物の総含有量は特に限定はしないが、耐食性とめっきの均一な溶解性を維持するという観点から、Ｆｅを除いた不可避的不純物量が合計で１質量％以下であることが好ましい。
【００１６】
本発明の溶融Ａｌ−Ｚｎ系合金めっき鋼板が有するめっき層は、曲げ加工部の耐食性を確保するため、下記により定義される伸びが１５．０％以上であることを条件とする。また、この伸びは２０．０％以上であることがより好ましい。
ここで、めっき層の「伸び」とは、図１に示すように、曲げ試験において、試験片を内側間隔ｎｔ（但し、ｔ：めっき鋼板の板厚、ｎ：小数部を含み得る数値）で１８０°曲げ加工した際に、下式で規定されるＥｌ（％）を曲げ加工部の外側表面（外側のめっき層）の伸びとした場合、試験片の曲げ加工部の外側表面を１０倍ルーペで観察した時にクラックが認められない最小のｎ値のときの伸びＥｌ（％）である。
Ｅｌ（％）＝(πt(n+2)-πt(n+1))/(π(n+1))*100
＝1/(n+1)*100
このめっき層の伸びが１５．０％以上であることにより、曲げ加工部の高い耐食性を得ることができる。また、伸びが２０．０％以上であれば、曲げ加工部のより高い耐食性が期待できる。
【００１７】
さらに、本発明の溶融Ａｌ−Ｚｎ系合金めっき鋼板が有するめっき層は、Ａｌデンドライト部の硬度が１５０Ｈｖ以下であることが好ましい。Ａｌデンドライト部の硬度が１５０Ｈｖ以下であることにより、めっき層の伸びが向上して加工性が向上する。また、この観点から、Ａｌデンドライト部の硬度は１３０Ｈｖ以下であることがより好ましい。
めっき層の断面観察により、Ａｌデンドライトは容易に判別できる。微細な測定用圧子を用いた荷重５ｇｆ程度のマイクロビッカース測定により、Ａｌデンドライトのみの硬度が測定可能である。本発明では、同一サンプルについて、無作為に選択された５個のＡｌデンドライトの硬度を測定し、それらの平均値をＡｌデンドライト部の硬度とする。
めっき層の厚さは１０〜３０μｍであることが好ましい。めっき層の厚さが１０μｍ未満では耐食性が低下するおそれがあり、一方、３０μｍを超えると加工性の低下に伴い加工後耐食性が低下するおそれがある。本発明では、同一サンプルについて、無作為に選択された５箇所のめっき層の厚さを測定し、それらの平均値をめっき層の厚さとする。
【００１８】
次に、本発明の溶融Ａｌ−Ｚｎ系合金めっき鋼板の製造方法について説明する。
本発明の溶融Ａｌ−Ｚｎ系合金めっき鋼板の製造方法では、鋼板をＡｌ：４０〜７０mass％、Ｓｉ：０．６〜１５mass％を含有し、残部がＺｎおよび不可避的不純物からなるめっき浴で溶融めっきした後、めっき層が凝固しためっき鋼板を所定の条件で加熱処理する。
ここで、めっき浴の組成の限定理由については、さきに説明しためっき層の組成の限定理由と同様である。
【００１９】
溶融Ａｌ−Ｚｎ系合金めっき鋼板（例えば、Ｚｎ−５５％Ａｌめっき鋼板）を熱処理し、めっき層を軟質化して加工性を改善する技術では、１００〜３００℃程度の比較的低い温度域での熱処理が行われる。本発明者らは、この技術による効果を格段に高めることができる条件を見出すべく詳細に調査・検討を行った結果、この技術の効果は、めっき後の冷却速度、より詳細には初晶Ａｌが凝固しはじめてから完全に凝固するまでの浴温〜４５０℃の温度域での冷却速度に大きく影響されることが判明した。
【００２０】
この理由としては、以下のようなことが考えられる。熱処理によるめっき層の軟質化は、Ｚｎ過飽和のＡｌ初晶から熱処理によりＺｎがＡｌ初晶内に晶出することによって起こる。この場合、めっき後の冷却速度が遅いと、Ａｌ初晶から冷却中にある程度Ｚｎが晶出してしまうので、熱処理前のＡｌ初晶の過飽和度が低くなり、その後に施される熱処理による効果が小さくなる。
めっき後の冷却過程でのＡｌ初晶からのＺｎの晶出でも若干めっき層は軟質化するが、曲げ加工性を格段に改善するまでの効果は得られない。加工性を改善するためには、１００〜３００℃の温度域での熱処理が有効であり、この温度域でＡｌ初晶から効率的にＺｎを晶出させるために、めっき浴を出てから４５０℃までの温度域での急冷によりＡｌ初晶中のＺｎの過飽和度を高めることが重要となる。
【００２１】
また、めっき後の冷却速度が遅い場合、めっきが凝固するまでの高温に滞留する時間が長くなるため、めっきと下地鋼板の界面に生成する界面合金層の厚みが厚くなり、加工性が劣化する。
さらに、めっき後の冷却速度が遅い場合、デンドライトの密度が粗になるため、耐食性が劣化する。この理由は、鋼板の表面からインターデンドライトが腐食していった場合、デンドライトの密度が粗であると鋼板までの腐食経路が短くなり、鋼板の腐食が短時間で開始することになるためである。
【００２２】
以上のような知見に基づき、本発明の製造方法では、溶融めっき後のめっき鋼板の冷却過程において、めっき浴を出てから４５０℃までの温度域での平均冷却速度を１２℃／ｓ以上とする。また、この冷却速度は３０℃／ｓ以上が望ましく、５０℃／ｓ以上がさらに望ましい。
めっき後の平均冷却速度を１２℃／ｓ以上に制御するために、例えば、めっき鋼板に空気や窒素を吹き付ける気体冷却、或いはミストを吹き付けるミスト冷却を行うとともに、それらによる冷却条件を適宜制御する。
めっき浴を出た直後の鋼板温度はめっき浴温と同等であると考えられることから、鋼板がめっき浴を出てから鋼板温度が４５０℃になるまでの時間を求め、［めっき浴温−４５０℃］の値をこの時間で除することにより、上記平均冷却速度を求めることができる。
なお、めっき浴を出てから４５０℃までの温度域での平均冷却速度の上限は特にないが、一般に設備や冷却媒体の冷却能の制約などから実質的な上限は１００℃／ｓ程度である。
【００２３】
上記のような冷却条件で冷却され、めっき層が凝固しためっき鋼板を、以下のような所定の条件で加熱処理することにより、この加熱処理による効果（めっき層の軟質化効果）を最大限に発揮させることができる。
すなわち、この加熱処理では、めっき鋼板を１００〜３００℃の温度域の温度Ｔ（℃）まで加熱した後、この温度Ｔ（℃）から８０℃までを下記（1）式で規定される冷却速度Ｃ（℃／ｈｒ）以下の平均冷却速度（℃／ｈｒ）で冷却（徐冷）する。
Ｃ＝（Ｔ−８０）／１０    …（1）
ここで、この（1）式は本発明者らがめっき層の加熱およびその後の冷却条件がめっき層に与える影響を実験に基づき詳細に検討し、その結果導かれた実験式である。
【００２４】
この加熱処理において、加熱温度Ｔが１００℃未満では、加熱処理による効果を得ようとした場合の加熱時間が、工程上実施が困難なほど長時間となり、一方、加熱温度Ｔが３００℃を超えると下地鋼板とめっき層間の界面合金層の生成が促進されるため、却って加工性が劣化し、加工部耐食性も低下する。
加熱温度Ｔから８０℃までの平均冷却速度が、上記（1）式で規定される冷却速度Ｃ（℃／ｈｒ）を超えると十分な加工性が確保できない。
この平均冷却速度は、加熱温度Ｔから８０℃になるまでの時間を求め、［加熱温度Ｔ−８０℃］の値をこの時間で除することにより求めることができる。
加熱処理の方法は特に限定するものではないが、例えば、めっき鋼板をコイルに巻き取った後、オフラインにおいてバッチ式の加熱炉にて加熱処理する方法などが挙げられる。この場合、加熱温度Ｔおよび加熱温度Ｔから８０℃までの平均冷却速度は、例えば、コイルに取り付けた熱電対で測定する。
【００２５】
以上のような製造条件とすることにより、めっき層の伸びが１５．０％以上（好ましくは２０．０％以上）の溶融Ａｌ-Ｚｎ系合金めっき鋼板を得ることができる。
また、このめっき層の伸びの向上は、Ａｌデンドライト部の軟化により実現されるものであるため、上述した製造条件を最適化し、めっき層のＡｌデンドライト部の硬度をできるだけ小さくする（望ましくは１５０Ｈｖ以下とする）ことが好ましい。
【００２６】
本発明の製造方法では、下地鋼板とめっき層間の界面合金層の生成抑制およびスパングルサイズの抑制のために、めっき浴の浴温を６００℃以下、めっき浴への鋼板の進入板温を［めっき浴温＋２０℃以下］とすることが好ましい。ここで、スパングルサイズを抑制する必要があるのは、スパングルサイズが大きいとＡｌ初晶の中心部のＺｎ濃度が低くなりすぎ、その後の加熱処理によってもＺｎが十分に晶出せず、十分にめっき層が軟化しないためである。
また、めっき浴中のＦｅ濃度を低く抑えることでスパングルサイズを抑制することができ、上述した理由から本発明の効果が得られやすくなるので、めっき浴中のＦｅ濃度を０．５maaa％以下とするのが好ましい。めっき浴中のＦｅは主に鋼板由来の不純物であるので、例えば、低浴温、低進入板温にして、めっき浴と鋼板との反応性を低下させることにより、めっき浴中のＦｅを低濃度に管理することができる。
【００２７】
本発明の溶融Ａｌ−Ｚｎ系めっき鋼板は、その表面に化成処理皮膜を形成して化成処理鋼板とすることができる。この化成処理皮膜は、例えば、めっき鋼板にクロメート処理液またはクロムフリー化成処理液を塗布し、水洗することなく、８０〜３００℃（鋼板温度）で乾燥処理を行うクロメート処理またはクロムフリー化成処理により形成することが可能である。これら化成処理皮膜は単層でも複層でもよく、複層の場合には複数の化成処理を順次行えばよい。
【００２８】
また、本発明の溶融Ａｌ−Ｚｎ系めっき鋼板は、その表面に化成処理皮膜を形成し、さらにその上層に単層または複層の塗膜を形成して塗装鋼板とすることができる。下地となる化成処理皮膜は、上述した通りである。複層の塗膜としては、例えば、主剤樹脂の成分が異なる下塗り塗膜と上塗り塗膜が形成される。塗膜の形成方法としては、ロールコーター塗装、カーテンフロー塗装、スプレー塗装などが挙げられる。有機樹脂を含有する塗料を塗装した後、熱風乾燥、赤外線加熱、誘導加熱などの手段により加熱乾燥して塗膜を形成することが可能である。
【実施例】
【００２９】
溶融Ａｌ−Ｚｎ系めっき浴を備えた連続式溶融めっき設備において、冷延鋼板（板厚０．８ｍｍ）を溶融めっきし、溶融Ａｌ−Ｚｎ系めっき鋼板を製造した。この製造工程において、めっき浴から出ためっき鋼板を、ガスワイピングによるめっき付着量調整後、空気吹き付けにより冷却し、この際に吹き付ける空気圧を調整することにより４５０℃までの平均冷却速度を制御した。めっき鋼板をコイルに巻き取り、このコイルをオフラインのバッチ加熱装置で加熱処理した。
【００３０】
このようにして製造された溶融Ａｌ−Ｚｎ系めっき鋼板に、防錆剤としてＺｒＯ２、ＳｉＯ２およびリン酸を含有するウレタン樹脂ベースの化成皮膜を実験室で施し、その後の試験に供した。なお、化成皮膜の付着量は１ｇ／ｍ２とした。
また、上記化成皮膜を施した溶融Ａｌ−Ｚｎ系めっき鋼板のサンプルについて、実験室にてエポキシ樹脂系のプライマーを塗布し、乾燥させて厚さ５μｍのプライマー層を形成し、次いで、メラミン硬化ポリエステル系の上塗り塗料を塗布し、乾燥させて厚さ１５μｍの上塗り塗膜を形成し、塗装鋼板のサンプルを製造した。
【００３１】
製造された溶融Ａｌ−Ｚｎ系めっき鋼板について、さきに述べた方法でめっき層の構成（めっき層の伸び、Ａｌデンドライト部の硬度、厚さ）を測定するとともに、上記化成処理材と塗装材について、曲げ加工部耐食性を以下のように評価した。その結果を、溶融Ａｌ−Ｚｎ系めっき鋼板の製造条件とともに、表１に示す。
（1）化成処理材の曲げ加工部耐食性評価
化成処理材の各サンプルについて、同板厚の板を内側に３枚挟んで１８０°曲げの加工（３Ｔ曲げ）を施した後、曲げ加工部の外側表面に対して、日本自動車規格の複合サイクル試験（ＪＡＳＯ−ＣＣＴ）を実施した。ＪＡＳＯ−ＣＣＴは、図２に示すように、特定の条件での塩水噴霧、乾燥及び湿潤を１サイクルとした試験である。
各サンプルの曲げ加工部について、赤錆が発生するまでのサイクル数を測定し、以下の基準に従って評価した。
◎：赤錆発生サイクル数≧４００サイクル
○：３００サイクル≦赤錆発生サイクル数＜４００サイクル
×：赤錆発生サイクル数＜３００サイクル
【００３２】
（2）塗装材の曲げ加工部耐食性評価
塗装材の各サンプルについて、同板厚の板を内側に３枚挟んで１８０°曲げの加工（３Ｔ曲げ）を施した後、曲げ加工部の外側表面に対して、上記（1）と同様の日本自動車規格の複合サイクル試験（ＪＡＳＯ−ＣＣＴ）を実施した。
各サンプルの曲げ加工部について、赤錆が発生するまでのサイクル数を測定し、以下の基準に従って評価した。
◎：赤錆発生サイクル数≧３００サイクル
○：２００サイクル≦赤錆発生サイクル数＜３００サイクル
×：赤錆発生サイクル数＜２００サイクル
【００３３】
【表１】
0006704669.tif 000002
【要約】      （修正有）【課題】高い加工度で曲げ加工された場合でも優れた加工部耐食性が得られる溶融Ａｌ−Ｚｎ系合金めっき鋼板およびその製造方法を提供する。【解決手段】鋼板表面にＡｌ：４０〜７０mass％、Ｓｉ：０．６〜１５mass％を含有し、残部がＺｎおよび不可避的不純物からなるめっき層を有し、特定の定義によるめっき層の伸びが１５．０％以上である溶融Ａｌ−Ｚｎ系合金めっき鋼板であり、このめっき鋼板は、溶融めっき後の冷却過程において、めっき浴を出てから４５０℃までの温度域での平均冷却速度を１２℃／ｓ以上とした上で、所定の条件で加熱処理を行うことにより得ることができる。【選択図】図１【図１】
0006704669.tif 000003
【図２】
0006704669.tif 000004